(57)【特許請求の範囲】
【請求項１】
（ｉ）パーフルオロアルキル基を有する１価の基を側鎖として有する下記式（１１）で示される繰り返し構造単位αを有するジオルガノポリシロキサンと、
（ｉｉ）シロキサン鎖を有する１価の基を側鎖として有するビニル重合体、および、シロキサン鎖を有する１価の基を少なくとも一方の末端に有するポリエステルからなる群より選択される少なくとも１種の重合体と
を含有する表面層を有する電子写真感光体であって、
該パーフルオロアルキル基が、２個以上の−ＣＦ３を有することを特徴とする電子写真感光体。
【化１】
0004455493.tif 000041
（式（１１）中、Ｒ１１は、置換もしくは無置換のアルキル基を示す。Ｂ１１は、２個以上の−ＣＦ３を有するパーフルオロアルキル基を有する１価の基を示す。）
【請求項２】
前記２個以上の−ＣＦ３を有するパーフルオロアルキル基を有する１価の基が、下記式（２）で示される構造を有する１価の基である請求項１に記載の電子写真感光体。
【化２】
0004455493.tif 000042
（式（２）中、Ｒ２１は、置換もしくは無置換のアルキレン基を示す。ｍは０以上の整数である。）
【請求項３】
前記ジオルガノポリシロキサンが、さらに下記式（１２）で示される繰り返し構造単位βを有する請求項２に記載の電子写真感光体。
【化３】
0004455493.tif 000043
（式（１２）中、Ｒ１２は、置換もしくは無置換のアルキル基を示す。Ｄ１１は、重合度３以上の置換もしくは無置換のポリスチレン鎖を有する１価の基を示す。）
【請求項４】
前記重合度３以上の置換もしくは無置換のポリスチレン鎖を有する１価の基が、下記式（３）で示される構造を有する１価の基である請求項３に記載の電子写真感光体。
【化４】
0004455493.tif 000044
（式（３）中、Ｒ３１は、置換もしくは無置換のアルキレン基を示す。Ｗ３１は、重合度３以上の置換もしくは無置換のポリスチレン鎖を示す。Ｒ３２は、置換もしくは無置換のアルキル基を示す。）
【請求項５】
前記シロキサン鎖を有する１価の基を側鎖として有するビニル重合体が、下記式（４）で示される繰り返し構造単位δを有するビニル重合体である請求項１乃至４のいずれかに記載の電子写真感光体。
【化５】
0004455493.tif 000045
（式（４）中、Ｒ４１、Ｒ４２、Ｒ４３、Ｒ４４、Ｒ４５、Ｒ４６、Ｒ４７およびＲ４８は、それぞれ独立に、水素原子、または、置換もしくは無置換のアルキル基を示す。ｎは１以上の整数である。）
【請求項６】
前記シロキサン鎖を有する１価の基を少なくとも一方の末端に有するポリエステルが、シロキサン鎖を有する１価の基を少なくとも一方の末端に有するポリカーボネートである請求項１乃至５のいずれかに記載の電子写真感光体。
【請求項７】
前記シロキサン鎖を有する１価の基を少なくとも一方の末端に有するポリカーボネートが、下記式（５ａ）で示される構造を有するポリカーボネートである請求項６に記載の電子写真感光体。
【化６】
0004455493.tif 000046
（式（５ａ）中、Ｔ１およびＴ２は、それぞれ独立に、置換もしくは無置換のアリール基、または、下記式（Ｔ）で示される構造を有する１価の基を示す。ただし、Ｔ１およびＴ２の少なくとも１つは下記式（Ｔ）で示される構造を有する１価の基である。
【化７】
0004455493.tif 000047
（式（Ｔ）中、Ｒ１、Ｒ２、Ｒ３、Ｒ４、Ｒ５、Ｒ６、Ｒ７、Ｒ８およびＲ９は、それぞれ独立に、水素原子、または、置換もしくは無置換のアルキル基を示す。ｓは１以上の整数である。ｔは１以上の整数である。）
ＰＣは、下記式（５ｂ）で示される繰り返し構造単位である。
【化８】
0004455493.tif 000048
（式（５ｂ）中、Ｒ５１、Ｒ５２、Ｒ５３、Ｒ５４、Ｒ５５、Ｒ５６、Ｒ５７およびＲ５８は、それぞれ独立に、水素原子、または、置換もしくは無置換のアルキル基を示す。Ｘ５１は、置換もしくは無置換のアルキレン基、または、置換もしくは無置換のアルキリデン基を示す。）
ｐは２以上の整数である。ｐ個のＰＣはすべて同一であってもよいし、２種以上の異なるものであってもよい。）
【請求項８】
前記シロキサン鎖を有する１価の基を少なくとも一方の末端に有するポリエステルが、シロキサン鎖を有する１価の基を少なくとも一方の末端に有するポリアリレートである請求項１乃至６のいずれかに記載の電子写真感光体。
【請求項９】
前記シロキサン鎖を有する１価の基を少なくとも一方の末端に有するポリアリレートが、下記式（６ａ）で示される構造を有するポリアリレートである請求項８に記載の電子写真感光体。
【化９】
0004455493.tif 000049
（式（６ａ）中、Ｔ３およびＴ４は、それぞれ独立に、置換もしくは無置換のアリール基、または、下記式（Ｔ）で示される構造を有する１価の基を示す。ただし、Ｔ３およびＴ４の少なくとも１つは下記式（Ｔ）で示される構造を有する１価の基である。
【化１０】
0004455493.tif 000050
（式（Ｔ）中、Ｒ１、Ｒ２、Ｒ３、Ｒ４、Ｒ５、Ｒ６、Ｒ７、Ｒ８およびＲ９は、それぞれ独立に、水素原子、または、置換もしくは無置換のアルキル基を示す。ｓは１以上の整数である。ｔは１以上の整数である。）
ＰＡは、下記式（６ｂ）で示される繰り返し構造単位である。
【化１１】
0004455493.tif 000051
（式（６ｂ）中、Ｒ６１、Ｒ６２、Ｒ６３、Ｒ６４、Ｒ６５、Ｒ６６、Ｒ６７およびＲ６８は、それぞれ独立に、それぞれ独立に、水素原子、または、置換もしくは無置換のアルキル基を示す。Ｘ６１は、置換もしくは無置換のアルキレン基、または、置換もしくは無置換のアルキリデン基を示す。）
ｑは２以上の整数である。ｑ個のＰＡはすべて同一であってもよいし、２種以上の異なるものであってもよい。）
【請求項１０】
前記パーフルオロアルキル基を有する１価の基を側鎖として有するポリシロキサンの重量平均分子量が、１０００以上１００００００以下である請求項１乃至９のいずれかに記載の電子写真感光体。
【請求項１１】
前記シロキサン鎖を有する１価の基を側鎖として有するビニル重合体の重量平均分子量が、５０００以上１０００００以下である請求項１乃至１０のいずれかに記載の電子写真感光体。
【請求項１２】
請求項１乃至１１のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１３】
前記クリーニング手段が、前記電子写真感光体の表面に当接させたクリーニング部材を有する請求項１２に記載のプロセスカートリッジ。
【請求項１４】
請求項１乃至１１のいずれかに記載の電子写真感光体、ならびに、帯電手段、露光手段、現像手段、転写手段およびクリーニング手段を有することを特徴とする電子写真装置。
【請求項１５】
前記クリーニング手段が、前記電子写真感光体の表面に当接させたクリーニング部材を有する請求項１４に記載の電子写真装置。
【発明の詳細な説明】
【技術分野】
【０００１】
本発明は、電子写真感光体、ならびに、電子写真感光体を有するプロセスカートリッジおよび電子写真装置に関する。
【背景技術】
【０００２】
電子写真感光体は、帯電工程−露光工程−現像工程−転写工程−クリーニング工程からなる電子写真方式の画像形成プロセスに用いられる。
【０００３】
上記各工程のうち、転写工程後に電子写真感光体の表面に残留するトナー、いわゆる転写残トナーを除去することによって電子写真感光体の表面をクリーニングするクリーニング工程は、高品質な画像を得るために重要な工程である。
【０００４】
クリーニング性を向上させる方法の１つとして、電子写真感光体の表面の離型性を高めることによって、転写残トナーが電子写真感光体の表面から離れやすくする方法が知られている。例えば、特許文献１には、電子写真感光体の表面層に、離型剤として、パーフルオロアルキル基を有する１価の基を側鎖として有するポリシロキサンを含有させることによって、電子写真感光体の表面の離型性を高める技術が開示されている。
【０００５】
また、クリーニング方式としては、電子写真感光体の表面に当接させたクリーニング部材によって転写残トナーを除去する方式が、クリーニング性および設計の容易性などの観点から主流となっている。クリーニング部材としては、ブレード、ファーブラシおよび磁気ブラシなどが代表的であるが、これらの中でも、ブレード（クリーニングブレード）がクリーニング性および設計の容易性の点で特に優れている。
【０００６】
しかしながら、上記のクリーニング方式には、クリーニング性を向上させようとしてクリーニング部材の電子写真感光体への当接圧を上げると、電子写真感光体の表面の摩耗量や傷の発生量が増加してしまうという問題がある。また、クリーニング部材がブレードである場合、その電子写真感光体への当接圧を上げると、特に転写残トナーのない使用初期において、ブレードの反転（捲れ）という問題が生じやすくなる。そして、これらの問題は、電子写真感光体の表面の潤滑性が低いほど顕著になる傾向にある。
【０００７】
すなわち、電子写真感光体の表面の潤滑性が高いほど、上記問題の発生なく、クリーニング部材の電子写真感光体への当接圧を高く設定することができ、もってクリーニング性の向上を図ることができる。
【０００８】
その点、特許文献１に記載の上記ポリシロキサンは、優れた離型性向上効果は奏するものの、潤滑性向上効果については、必ずしも十分であるとはいえない。
【０００９】
電子写真感光体の表面の潤滑性を高める方法としては、例えば、電子写真感光体の表面層に、潤滑剤として、シロキサン鎖を有する基を側鎖として有するビニル重合体を含有させる方法（特許文献２）が知られている。また、電子写真感光体の表面層に、潤滑剤として、シロキサン鎖を有する１価の基を末端に有するポリエステルを含有させる方法（特許文献３、４および５）も知られている。
【特許文献１】ＷＯ２００４／００３６６７
【特許文献２】特開平０７−０９２７１３号公報
【特許文献３】特開平０７−２６１４４０号公報
【特許文献４】特開２０００−１７１９８９号公報
【特許文献５】特開２００２−１２８８８３号公報
【発明の開示】
【発明が解決しようとする課題】
【００１０】
近年、出力画像の画質をより向上させるため、転写残トナーのクリーニング性を一層向上させることが求められている。
【００１１】
そこで、本発明者らは、電子写真感光体の表面層用材料として上記離型剤と上記潤滑剤とを併用し、表面の離型性および潤滑性を高くすることによって、転写残トナーのクリーニング性により優れた電子写真感光体を作製しようと試みた。
【００１２】
ところが、実際に、電子写真感光体の表面層用材料として上記離型剤と上記潤滑剤とを併用してみても、表面の潤滑性が十分に高い電子写真感光体を得ることはできなかった。この原因について、本発明者らは、上記潤滑剤の潤滑性向上効果は上記潤滑剤のシロキサン鎖が電子写真感光体の表面に配向することによって発現するところ、上記離型剤がその配向を阻害しているのではないかと推測した。なお、「配向」とは、高分子中で構成単位となる高分子鎖が一定方向に配列することを意味する。
【００１３】
本発明の目的は、表面の離型性および潤滑性が高く、転写残トナーのクリーニング性に優れた電子写真感光体を提供することにある。
【００１４】
また、本発明の目的は、表面の離型性および潤滑性が高く、転写残トナーのクリーニング性に優れた電子写真感光体を有するプロセスカートリッジおよび電子写真装置を提供することにある。
【課題を解決するための手段】
【００１５】
本発明は、
（ｉ）パーフルオロアルキル基を有する１価の基を側鎖として有する下記式（１１）で示される繰り返し構造単位αを有するジオルガノポリシロキサンと、
（ｉｉ）シロキサン鎖を有する１価の基を側鎖として有するビニル重合体、および、シロキサン鎖を有する１価の基を少なくとも一方の末端に有するポリエステルからなる群より選択される少なくとも１種の重合体と
を含有する表面層を有する電子写真感光体であって、
該パーフルオロアルキル基が、２個以上の−ＣＦ３を有するパーフルオロアルキル基であることを特徴とする電子写真感光体である。
【化１】
0004455493.tif 000002
（式（１１）中、Ｒ１１は、置換もしくは無置換のアルキル基を示す。Ｂ１１は、２個以上の−ＣＦ３を有するパーフルオロアルキル基を有する１価の基を示す。）
【００１６】
また、本発明は、上記電子写真感光体を有するプロセスカートリッジおよび電子写真装置である。
【発明の効果】
【００１７】
本発明によれば、表面の離型性および潤滑性が高く、転写残トナーのクリーニング性に優れた電子写真感光体、ならびに、該電子写真感光体を有するプロセスカートリッジおよび電子写真装置を提供することができる。
【発明を実施するための最良の形態】
【００１８】
本発明の電子写真感光体の表面層に含有させる、
（ｉ）パーフルオロアルキル基を有する１価の基を側鎖として有する式（１１）で示される繰り返し構造単位αを有するジオルガノポリシロキサンは、そのパーフルオロアルキル基が２個以上の−ＣＦ３を有するパーフルオロアルキル基であるものである。このような特定の構造のポリシロキサンを用いることにより、表面の離型性および潤滑性が高く、転写残トナーのクリーニング性に優れた電子写真感光体を提供することが可能となった。この理由の詳細は不明であるが、本発明者らは、パーフルオロアルキル基の中でも上記構造を採るパーフルオロアルキル基は、それを有するポリシロキサンの上記配向に対する阻害作用の程度を小さくするのではないかと考えている。以下、本発明の電子写真感光体の表面層に含有させる上記特定の構造のポリシロキサンを、「本発明用のポリシロキサン」ともいう。
【００１９】
なお、上記の「パーフルオロアルキル基を有する１価の基」とは、例えば、下記式
【００２０】
【化１】
0004455493.tif 000003
（上記式中、ＲＩは２価の基、Ｒｆはパーフルオロアルキル基、ａは０または１を示す。）
で示される構造を有する１価の基を意味する。ＲＩの２価の基としては、例えば、エチレン基およびプロピレン基などのアルキレン基などが挙げられる。
【００２１】
また、上記の「−ＣＦ３」はトリフルオロメチル基と呼ぶこともできる。
【００２２】
また、上記の「２個以上の−ＣＦ３を有するパーフルオロアルキル基」とは、パーフルオロアルキル基中に−ＣＦ３が２個以上存在しているということを意味する。
【００２３】
電子写真感光体の表面層中の本発明用のポリシロキサンの含有量は、表面層全質量に対して０．０１質量％以上２０．０質量％以下であることが好ましく、０．１質量％以上１０．０質量％以下であることがより好ましい。電子写真感光体の表面層中の本発明用のポリシロキサンの含有量が少なすぎると、本発明用のポリシロキサンを用いたことによる離型性向上効果が乏しくなることがある。電子写真感光体の表面層中の本発明用のポリシロキサンの含有量が多すぎると、これが電荷のトラップの原因になることがある。また、電子写真感光体の表面層中の本発明用のポリシロキサンの含有量が多すぎると、クリーニング性の低下を招くこともある。
【００２４】
また、本発明用のポリシロキサンの重量平均分子量（Ｍｗ）は１０００以上１００００００以下であることが好ましく、１００００以上１０００００以下であることがより好ましく、２００００以上４００００以下であることがより一層好ましい。
【００２５】
また、本発明用のポリシロキサン中のフッ素原子の含有量は、本発明用のポリシロキサン全質量に対して１質量％以上９０質量％以下であることが好ましく、５質量％以上６０質量％以下であることがより好ましい。本発明用のポリシロキサン中のフッ素原子が少なすぎると、本発明用のポリシロキサンを用いたことによる離型性向上効果が乏しくなることがある。本発明用のポリシロキサン中のフッ素原子が多すぎると、電子写真感光体の表面層の結着樹脂と本発明用のポリシロキサンとの相溶性が低下して、本発明用のポリシロキサンが電子写真感光体の表面層の表面に移行しやすくなる。本発明用のポリシロキサンが電子写真感光体の表面層の表面に移行しすぎると、繰り返し使用により電子写真感光体の表面が摩耗した場合に、離型性向上効果が十分に得られなくなることがある。
【００２６】
本発明用のポリシロキサンが有するパーフルオロアルキル基を有する１価の基としては、上記配向に対する阻害作用をより抑制する観点から、下記式（２）で示される構造を有する１価の基がより好ましい。
【００２７】
【化２】
0004455493.tif 000004
【００２８】
上記式（２）中、Ｒ２１は、置換もしくは無置換のアルキレン基を示す。ｍは０以上の整数である。
【００２９】
また、本発明用のポリシロキサンの中でも、電子写真感光体の表面の離型性をより向上させる観点から、下記式（１１）で示される繰り返し構造単位α（以下単に「構造単位α」ともいう）を有するジオルガノポリシロキサンがより好ましい。
【００３０】
【化３】
0004455493.tif 000005
【００３１】
上記式（１１）中、Ｒ１１は、置換もしくは無置換のアルキル基を示す。Ｂ１１は、２個以上の−ＣＦ３を有するパーフルオロアルキル基を有する１価の基を示す。
【００３２】
また、上記ジオルガノポリシロキサンは、表面移行性による表面層中での偏在を抑制する観点から、さらに下記式（１２）で示される繰り返し構造単位β（以下単に「構造単位β」ともいう）を有することが好ましい。下記式（１２）中のＤ１１は、電子写真感光体の表面層の結着樹脂に対するアンカーとして作用し、上記ジオルガノポリシロキサンの表面移行性による表面層中での偏在を抑制する効果がある。
【００３３】
【化４】
0004455493.tif 000006
【００３４】
上記式（１２）中、Ｒ１２は、置換もしくは無置換のアルキル基を示す。Ｄ１１は、重合度３以上の置換もしくは無置換のポリスチレン鎖を有する１価の基を示す。
【００３５】
上記重合度３以上の置換もしくは無置換のポリスチレン鎖を有する１価の基としては、上記偏在をより抑制する観点から、下記式（３）で示される構造を有する１価の基が好ましい。
【００３６】
【化５】
0004455493.tif 000007
【００３７】
上記式（３）中、Ｒ３１は、置換もしくは無置換のアルキレン基を示す。Ｗ３１は、重合度３以上の置換もしくは無置換のポリスチレン鎖を示す。Ｒ３２は、置換もしくは無置換のアルキル基を示す。
【００３８】
なお、上記ジオルガノポリシロキサンは、構造単位αや構造単位β以外の繰り返し構造単位を有してもよい。構造単位αや構造単位β以外の繰り返し構造単位としては、例えば、下記式（１３）で示される繰り返し構造単位γ（以下単に「構造単位γ」ともいう）が挙げられる。
【００３９】
【化６】
0004455493.tif 000008
【００４０】
上記式（１３）中、Ｒ１３およびＲ１４は、それぞれ独立に、置換もしくは無置換のアルキル基を示す。
【００４１】
また、上記ジオルガノポリシロキサンの末端基としては、例えば、下記式（１４）で示される構造を有する末端基Ｉ（以下単に「末端基Ｉ」ともいう）や下記式（１５）で示される構造を有する末端基ＩＩ（以下単に「末端基ＩＩ」ともいう）が挙げられる。
【００４２】
【化７】
0004455493.tif 000009
【００４３】
【化８】
0004455493.tif 000010
【００４４】
上記式（１４）および（１５）中、Ｅ１１、Ｅ１２、Ｒ１５およびＥ１６は、それぞれ独立に、置換もしくは無置換のアルキル基を示す。ただし、上記式（１４）中のＥ１１は、上記ジオルガノポリシロキサンが有する繰り返し構造単位の主鎖（−Ｓｉ−Ｏ−）中のＳｉと結合する。また、上記式（１５）中のＳｉは、上記ジオルガノポリシロキサンが有する繰り返し構造単位の主鎖（−Ｓｉ−Ｏ−）中のＯと結合する。
【００４５】
上記アルキル基としては、メチル基、エチル基、プロピル基（ｎ−プロピル基、ｉ−プロピル基）およびブチル基（ｎ−ブチル基、ｉ−ブチル基、ｔ−ブチル基）などが挙げられる。上記アルキレン基としては、メチレン基、エチレン基、プロピレン基およびブチレン基などが挙げられる。上記パーフルオロアルキル基としては、炭素原子数３以上８以下のパーフルオロアルキル基が好ましく、炭素原子数３以上５以下のパーフルオロアルキル基がより好ましい。
【００４６】
上記各基が有してもよい置換基としては、フッ素原子、塩素原子およびヨウ素原子などのハロゲン原子や、メチル基、エチル基およびプロピル基などのアルキル基や、フェニル基などのアリール基などが挙げられる。
【００４７】
上記ジオルガノポリシロキサンにおける構造単位αの数（平均）は１以上１０００以下であることが好ましく、特には１０以上２００以下であることがより好ましい。
【００４８】
上記ジオルガノポリシロキサンにおける構造単位βの数（平均）は１以上１０００以下であることが好ましく、特には５以上１００以下であることがより好ましい。
【００４９】
上記ジオルガノポリシロキサンにおける構造単位γの数（平均）は０以上１０００以下であることが好ましく、特には１００以上２００以下であることがより好ましい。
【００５０】
上記ジオルガノポリシロキサンが有する繰り返し構造単位は、構造単位αと構造単位βのみ、または、構造単位αと構造単位βと構造単位γのみであることが好ましい。
【００５１】
上記ジオルガノポリシロキサンにおける構造単位αと構造単位βと構造単位γとの和（平均）は２以上２０００以下であることが好ましく、特には５以上１０００以下であることがより好ましく、さらには２０以上５００以下であることがより一層好ましい。
【００５２】
上記ジオルガノポリシロキサンにおける構造単位αの数が２以上の場合、複数のＲ１１は同一の基であっても異なる２種以上の基であってもよく、また、複数のＢ１１は同一の基であっても異なる２種以上の基であってもよい。
【００５３】
上記ジオルガノポリシロキサンにおける構造単位βの数が２以上の場合、複数のＲ１２は同一の基であっても異なる２種以上の基であってもよく、また、複数のＤ１１は同一の基であっても異なる２種以上の基であってもよい。
【００５４】
上記ジオルガノポリシロキサンにおける構造単位γの数が２以上の場合、複数のＲ１３は同一の基であっても異なる２種以上の基であってもよく、また、複数のＲ１４は同一の基であっても異なる２種以上の基であってもよい。
【００５５】
以下に、上記ジオルガノポリシロキサンの具体例を示す。下記の（Ｄ１）、（Ｄ２）、（Ｄ３）、（Ｄ４）、（Ｄ５）、（Ｄ６）および（Ｄ７）は、いずれも、末端基として末端基Ｉ（Ｅ１１：メチル基）および末端基ＩＩ（Ｅ１２、Ｒ１５、Ｒ１６：メチル基）を有する。また、下記の（Ｄ３）、（Ｄ４）、（Ｄ６）および（Ｄ７）のポリスチレン鎖の繰り返しの数（「２５」や「５０」）は平均値である。
【００５６】
【化９】
0004455493.tif 000011
【００５７】
【化１０】
0004455493.tif 000012
【００５８】
【化１１】
0004455493.tif 000013
【００５９】
【化１２】
0004455493.tif 000014
【００６０】
【化１３】
0004455493.tif 000015
【００６１】
【化１４】
0004455493.tif 000016
【００６２】
【化１５】
0004455493.tif 000017
【００６３】
これらの中でも、（Ｄ２）、（Ｄ３）、（Ｄ４）および（Ｄ６）が好ましく、（Ｄ３）、（Ｄ４）および（Ｄ６）がより好ましい。
【００６４】
上記ジオルガノポリシロキサンは、例えば次のように合成することができる。
【００６５】
（合成例）
フラスコに、下記繰り返し構造単位α、β、γを有するポリシロキサン（ランダム共重合体）を３．２３ｇと、
【００６６】
【化１６】
0004455493.tif 000018
【００６７】
塩化白金酸２０ｐｐｍ（５％イソプロピルアルコール溶液）と、下記式で示される構造を有するポリスチレン１３．４ｇと、
【００６８】
【化１７】
0004455493.tif 000019
【００６９】
ｍ−キシレンヘキサフルオライド８０ｇとを混合し、徐々に加熱した。さらに、８０℃で６時間反応を続けた。次いで、１４０℃の条件下で２０Ｔｏｒｒまで減圧して、溶媒や低沸点成分を除去した。
【００７０】
このようにして、得られた反応生成物を、２９Ｓｉ−ＮＭＲ、１３Ｃ−ＮＭＲおよびＦＴ−ＩＲにより分析したところ、上記（Ｄ４）のジオルガノポリシロキサンであることが判明した。
【００７１】
他の構造のジオルガノポリシロキサンも、上記合成例と同様にして合成することができる。
【００７２】
さて、本発明の電子写真感光体の表面層は、上述のとおり、パーフルオロアルキル基を有する１価の基を側鎖として有するポリシロキサンに加えて、
（ii）シロキサン鎖を有する１価の基を側鎖として有するビニル重合体、および、
シロキサン鎖を有する１価の基を少なくとも一方の末端に有するポリエステル
からなる群より選択される少なくとも１種の重合体をさらに含有する。以下、本発明の電子写真感光体の表面層に含有させる上記特定の構造のビニル重合体およびポリエステルをまとめて、「本発明用のシロキサン鎖含有潤滑剤」ともいう。
【００７３】
なお、上記の「シロキサン鎖」とは、例えば、
【００７４】
【化１８】
0004455493.tif 000020
【００７５】
（上記式中、ＲＩＩおよびＲＩＩＩは１価の基、ｂは繰り返し回数を示す。）
で示される（鎖状の）構造を意味する。ＲＩＩおよびＲＩＩＩの１価の基としては、例えば、水素原子や、メチル基などのアルキル基などが挙げられる。
【００７６】
また、上記の「シロキサン鎖を有する１価の基」とは、例えば、
【００７７】
【化１９】
0004455493.tif 000021
【００７８】
（上記式中、ＲＩＶは２価の基、Ｓｏはシロキサン鎖、ＲＶは１価の基、ｃは０または１を示す。）
で示される構造を有する１価の基を意味する。ＲＩＶの２価の基としては、例えば、エステル基や、フェニレン基などのアリーレン基や、プロピレン基などのアルキレン基などが挙げられる。ＲＶの１価の基としては、例えば、水素原子や、メチル基などのアルキル基や、シリル基や、メチル基置換シリル基などのアルキル基置換シリル基などが挙げられる。
【００７９】
また、上記の「シロキサン鎖を有する１価の基を少なくとも一方の末端に有するポリエステル」とは、末端の少なくとも１つを「シロキサン鎖を有する１価の基」で封鎖したポリエステルを意味する。
【００８０】
また、後述の「シロキサン鎖を有する１価の基を少なくとも一方の末端に有するポリカーボネート」とは、末端の少なくとも１つを「シロキサン鎖を有する１価の基」で封鎖したポリカーボネートを意味する。
【００８１】
また、後述の「シロキサン鎖を有する１価の基を少なくとも一方の末端に有するポリアリレート」とは、末端の少なくとも１つを「シロキサン鎖を有する１価の基」で封鎖したポリアリレートを意味する。
【００８２】
電子写真感光体の表面層中の本発明用のシロキサン鎖含有潤滑剤の含有量（合計含有量）は、表面層全質量に対して０．０１質量％以上１０．０質量％以下であることが好ましく、０．１質量％以上５．０質量％以下であることがより好ましい。電子写真感光体の表面層中の本発明用のシロキサン鎖含有潤滑剤の含有量が少なすぎると、本発明用のシロキサン鎖含有潤滑剤を用いたことによる潤滑性向上効果が乏しくなることがある。電子写真感光体の表面層中の本発明用のシロキサン鎖含有潤滑剤の含有量が多すぎると、これが電荷のトラップの原因になることがある。
【００８３】
上記シロキサン鎖を有する１価の基を側鎖として有するビニル重合体は、下記式（４）で示される繰り返し構造単位δ（以下単に「構造単位δ」ともいう）を有するビニル重合体であることが好ましい。
【００８４】
【化２０】
0004455493.tif 000022
【００８５】
上記式（４）中、Ｒ４１、Ｒ４２、Ｒ４３、Ｒ４４、Ｒ４５、Ｒ４６、Ｒ４７およびＲ４８は、それぞれ独立に、水素原子、または、置換もしくは無置換のアルキル基を示す。ｎは１以上の整数であり、括弧内の構造の繰り返しの数の平均を意味する。ｎは、１０以上３０以下が好ましい。
【００８６】
また、構造単位δを有するビニル重合体は、さらに下記式（４）’で示される繰り返し構造単位ε（以下単に「構造単位ε」ともいう）を有することが好ましい。
【００８７】
【化２１】
0004455493.tif 000023
上記式（４）’中、Ｒ４１、Ｒ４２およびＲ４３は、それぞれ独立に、水素原子、または、置換もしくは無置換のアルキル基を示す。Ｒ４４は、置換もしくは無置換のアリール基、または、−ＣＯ−Ｏ−Ｒ４５’基を示す。Ｒ４５’は、置換もしくは無置換のアルキル基を示す。
【００８８】
上記アリール基としては、フェニル基などが挙げられる。上記アルキル基としては、メチル基、エチル基、プロピル基（ｎ−プロピル基、ｉ−プロピル基）およびブチル基（ｎ−ブチル基、ｉ−ブチル基、ｔ−ブチル基）などが挙げられる。
【００８９】
上記各基が有してもよい置換基としては、フッ素原子、塩素原子およびヨウ素原子などのハロゲン原子や、メチル基、エチル基およびプロピル基などのアルキル基や、フェニル基などのアリール基などが挙げられる。
【００９０】
上記シロキサン鎖を有する１価の基を側鎖として有するビニル重合体の重量平均分子量（Ｍｗ）は５０００以上１０００００以下であることが好ましく、５０００以上７００００以下であることがより好ましい。
【００９１】
上記シロキサン鎖を有する１価の基を側鎖として有するビニル重合体が構造単位δと構造単位εとを有する共重合体である場合、共重合比（構造単位δ／構造単位ε）は２０／８０乃至５０／５０の範囲にあることが好ましい。
【００９２】
以下に、上記式（４）で示される繰り返し構造単位δの具体例を示す。
【００９３】
【化２２】
0004455493.tif 000024
【００９４】
以下に、上記式（４）’で示される繰り返し構造単位εの具体例を示す。
【００９５】
【化２３】
0004455493.tif 000025
【００９６】
上記シロキサン鎖を有する１価の基を側鎖として有するビニル重合体の具体例を表１に示す。
【００９７】
【表１】
0004455493.tif 000026
【００９８】
これらの中でも、（Ａ２）、（Ａ３）および（Ａ６）が好ましい。
【００９９】
上記シロキサン鎖を有する１価の基を少なくとも一方の末端に有するポリエステルとしては、例えば、
シロキサン鎖を有する１価の基を少なくとも一方の末端に有するポリカーボネートや、
シロキサン鎖を有する１価の基を少なくとも一方の末端に有するポリアリレート
が挙げられる。
【０１００】
上記シロキサン鎖を有する１価の基を少なくとも一方の末端に有するポリカーボネートは、下記式（５ａ）で示される構造を有するポリカーボネートであることが好ましい。
【０１０１】
【化２４】
0004455493.tif 000027
【０１０２】
上記式（５ａ）中、Ｔ１およびＴ２は、それぞれ独立に、置換もしくは無置換のアリール基、または、下記式（Ｔ）で示される構造を有する１価の基を示す。ただし、Ｔ１およびＴ２の少なくとも１つは下記式（Ｔ）で示される構造を有する１価の基である。
【０１０３】
【化２５】
0004455493.tif 000028
【０１０４】
上記式（Ｔ）中、Ｒ１、Ｒ２、Ｒ３、Ｒ４、Ｒ５、Ｒ６、Ｒ７、Ｒ８およびＲ９は、それぞれ独立に、水素原子、または、置換もしくは無置換のアルキル基を示す。ｓは１以上の整数である。ｔは１以上の整数であり、括弧内の構造の繰り返しの数の平均を意味する。ｓは、５以下が好ましく、３以下がより好ましい。ｔは、２０以上６０以下が好ましい。
【０１０５】
上記式（５ａ）中、ＰＣは、下記式（５ｂ）で示される繰り返し構造単位である。
【０１０６】
【化２６】
0004455493.tif 000029
【０１０７】
上記式（５ｂ）中、Ｒ５１、Ｒ５２、Ｒ５３、Ｒ５４、Ｒ５５、Ｒ５６、Ｒ５７およびＲ５８は、それぞれ独立に、水素原子、または、置換もしくは無置換のアルキル基を示す。Ｘ５１は、置換もしくは無置換のアルキレン基、または、置換もしくは無置換のアルキリデン基を示す。
【０１０８】
上記式（５ａ）中、ｐは２以上の整数であり、括弧内の構造の繰り返しの数の平均（平均重合度）を意味する。ｐ個のＰＣはすべて同一であってもよいし、２種以上の異なるものであってもよい。ｐは、３０以上７０以下が好ましく、４０以上６０以下がより好ましい。
【０１０９】
上記式（５ａ）中のＴ１およびＴ２は、上記式（５ａ）で示される構造を有するポリカーボネートの末端を封鎖している。
【０１１０】
上記アリール基としては、フェニル基などが挙げられる。上記アルキル基としては、メチル基、エチル基、プロピル基（ｎ−プロピル基、ｉ−プロピル基）およびブチル基（ｎ−ブチル基、ｉ−ブチル基、ｔ−ブチル基）などが挙げられる。上記アルキレン基としては、メチレン基、エチレン基、プロピレン基およびブチレン基などが挙げられる。上記アルキリデン基としては、シクロヘキシリデン基などが挙げられる。
【０１１１】
上記各基が有してもよい置換基としては、フッ素原子、塩素原子およびヨウ素原子などのハロゲン原子や、メチル基、エチル基およびプロピル基などのアルキル基や、フェニル基などのアリール基などが挙げられる。
【０１１２】
上記シロキサン鎖を有する１価の基を少なくとも一方の末端に有するポリアリレートは、下記式（６ａ）で示される構造を有するポリアリレートであることが好ましい。
【０１１３】
【化２７】
0004455493.tif 000030
【０１１４】
上記式（６ａ）中、Ｔ３およびＴ４は、それぞれ独立に、置換もしくは無置換のアリール基、または、下記式（Ｔ）で示される構造を有する１価の基を示す。ただし、Ｔ３およびＴ４の少なくとも１つは下記式（Ｔ）で示される構造を有する１価の基である。
【０１１５】
【化２８】
0004455493.tif 000031
【０１１６】
上記式（Ｔ）中、Ｒ１、Ｒ２、Ｒ３、Ｒ４、Ｒ５、Ｒ６、Ｒ７、Ｒ８およびＲ９は、それぞれ独立に、水素原子、または、置換もしくは無置換のアルキル基を示す。ｓは１以上の整数である。ｔは１以上の整数であり、括弧内の構造の繰り返しの数の平均を意味する。ｓは、５以下が好ましく、３以下がより好ましい。ｔは、２０以上６０以下が好ましい。
【０１１７】
上記式（６ａ）中、ＰＡは、下記式（６ｂ）で示される繰り返し構造単位である。
【０１１８】
【化２９】
0004455493.tif 000032
【０１１９】
上記式（６ｂ）中、Ｒ６１、Ｒ６２、Ｒ６３、Ｒ６４、Ｒ６５、Ｒ６６、Ｒ６７およびＲ６８は、それぞれ独立に、それぞれ独立に、水素原子、または、置換もしくは無置換のアルキル基を示す。Ｘ６１は、置換もしくは無置換のアルキレン基、または、置換もしくは無置換のアルキリデン基を示す。
【０１２０】
上記式（６ａ）中、ｑは２以上の整数であり、括弧内の構造の繰り返しの数の平均（平均重合度）を意味する。ｑ個のＰＡはすべて同一であってもよいし、２種以上の異なるものであってもよい。ｑは、１０以上５０以下が好ましく、２０以上４０以下がより好ましい。
【０１２１】
上記式（６ａ）中のＴ３およびＴ４は、上記式（６ａ）で示される構造を有するポリアリレートの末端を封鎖している。
【０１２２】
上記アリール基としては、フェニル基などが挙げられる。上記アルキル基としては、メチル基、エチル基、プロピル基（ｎ−プロピル基、ｉ−プロピル基）およびブチル基（ｎ−ブチル基、ｉ−ブチル基、ｔ−ブチル基）などが挙げられる。上記アルキレン基としては、メチレン基、エチレン基、プロピレン基およびブチレン基などが挙げられる。上記アルキリデン基としては、シクロヘキシリデン基などが挙げられる。
【０１２３】
上記各基が有してもよい置換基としては、フッ素原子、塩素原子およびヨウ素原子などのハロゲン原子や、メチル基、エチル基およびプロピル基などのアルキル基や、フェニル基などのアリール基などが挙げられる。
【０１２４】
以下に、上記式（５ｂ）で示される繰り返し構造単位の具体例を示す。
【０１２５】
【化３０】
0004455493.tif 000033
【０１２６】
以下に、上記式（６ｂ）で示される繰り返し構造単位の具体例を示す。
【０１２７】
【化３１】
0004455493.tif 000034
【０１２８】
以下に、上記式（Ｔ）で示される構造を有する１価の基の具体例を示す。
【０１２９】
【化３２】
0004455493.tif 000035
【０１３０】
シロキサン鎖を有する１価の基を少なくとも一方の末端に有するポリカーボネート（上記式（５ａ）で示される構造を有するポリカーボネート）の具体例を表２に示す。
【０１３１】
【表２】
0004455493.tif 000036
【０１３２】
これらの中では、（Ｂ２）、（Ｂ３）、（Ｂ６）、（Ｂ７）および（Ｂ９）が好ましい。
【０１３３】
シロキサン鎖を有する１価の基を少なくとも一方の末端に有するポリアリレート（上記式（６ａ）で示される構造を有するポリアリレート）の具体例を表３に示す。なお、下記の（Ｃ５）、（Ｃ８）、（Ｃ９）および（Ｃ１０）はＰＡを２種有する２元共重合体である。
【０１３４】
【表３】
0004455493.tif 000037
【０１３５】
これらの中では、（Ｃ２）、（Ｃ３）、（Ｃ６）、（Ｃ７）および（Ｃ９）が好ましい。
【０１３６】
次に、本発明の電子写真感光体の構成について説明する。
【０１３７】
電子写真感光体としては、支持体および該支持体上に設けられた感光層を有するものが一般的である。
【０１３８】
感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよい。電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層がある。電子写真特性の観点からは順層型感光層が好ましい。
【０１３９】
電子写真感光体の表面層とは、電子写真感光体が有する各層のうち最も表面に位置する層を意味する。例えば、後述の保護層を設ける場合には、該保護層が表面層に相当する。保護層を設けない場合であって感光層が単層型感光層である場合には、該単層型感光層が表面層に相当する。保護層を設けない場合であって感光層が順層型感光層である場合には、電荷輸送層が表面層に相当する。保護層を設けない場合であって感光層が逆層型感光層である場合には、電荷発生層が表面層に相当する。
【０１４０】
支持体としては、導電性を有するもの（導電性支持体）であればよく、アルミニウム、ステンレスなどの金属製の支持体や、金属、紙、プラスチックなどの上に導電性を付与する層を設けた支持体などが挙げられる。支持体の形状としては、円筒状、ベルト状などが挙げられる。
【０１４１】
支持体の傷を被覆することを目的として、また、露光光がレーザー光の場合の露光光散乱による干渉縞を防止することを目的として、支持体上に導電層を設けてもよい。導電層は、カーボンブラック、金属粒子などの導電性粒子を結着樹脂に分散させて形成することができる。導電層の膜厚は５μｍ以上４０μｍ以下であることが好ましく、１０μｍ以上３０μｍ以下であることがより好ましい。なお、切削処理、アルマイト処理、乾式ブラスト処理、湿式ブラスト処理などによって支持体の表面を処理することによっても干渉縞を防止することができる。
【０１４２】
支持体または導電層の上に、接着機能やバリア機能を有する中間層を設けてもよい。中間層は、樹脂などの材料を溶剤に溶解させて得られる中間層用塗布液を支持体または導電層上に塗布し、これを乾燥させることによって形成することができる。樹脂としては、ポリアミド、ポリビニルアルコール、ポリエチレンオキシド、エチルセルロース、カゼイン、ポリウレタン、ポリエーテルウレタンなどが挙げられる。中間層の膜厚は０．１μｍ以上５．０μｍ以下であることが好ましく、０．３μｍ以上１．０μｍ以下であることがより好ましい。
【０１４３】
感光層が順層型感光層である場合、支持体、導電層または中間層の上には電荷発生層が設けられる。
【０１４４】
電荷発生物質としては、例えば、フタロシアニン、アントアントロン、ジベンズピレンキノン、シアニン、アゾ（トリスアゾ、ジスアゾ、モノアゾ）、インジゴ、キナクリドン、非対称キノシアニンなどの顔料を用いることができる。また、セレン−テルル、ピリリウム、チアピリリウム染料を電荷発生物質として用いることもできる。
【０１４５】
電荷発生層は、電荷発生物質をその０．３乃至４倍量（質量比）の結着樹脂および溶剤とともによく分散することによって得られた電荷発生層用塗布液を塗布し、これを乾燥させることによって形成することができる。分散の方法としては、ホモジナイザー、超音波分散機、ボールミル、振動ボールミル、サンドミル、アトライター、ロールミル、液衝突型高速分散機などの分散機を用いた方法が挙げられる。なお、電荷発生物質の分散後に結着樹脂を投入してもよいし、電荷発生物質に成膜性があれば結着樹脂を使用しなくてもよい。電荷発生層の膜厚は５．０μｍ以下であることが好ましく、０．１μｍ以上２．０μｍ以下であることがより好ましい。
【０１４６】
感光層が順層型感光層である場合、電荷発生層の上には電荷輸送層が設けられる。
【０１４７】
電荷輸送物質としては、例えば、トリアリールアミン化合物、ヒドラゾン化合物、スチルベン化合物、ピラゾリン化合物、オキサゾール化合物、トリアリルメタン化合物、チアゾール化合物などを用いることができる。
【０１４８】
電荷輸送層は、電荷輸送物質および結着樹脂を溶剤に溶解させて得られた電荷輸送層用塗布液を塗布し、これを乾燥させることによって形成することができる。電荷輸送物質と結着樹脂との質量比（電荷輸送物質：結着樹脂）は５：１乃至１：５であることが好ましく、３：１乃至１：３であることがより好ましい。電荷輸送層の膜厚は５μｍ以上５０μｍ以下であることが好ましく、１０μｍ以上３０μｍ以下であることがより好ましい。
【０１４９】
電荷輸送層が電子写真感光体の表面層である場合は、電荷輸送物質および結着樹脂に加え、さらに本発明用のポリシロキサンおよび本発明用のシロキサン鎖含有潤滑剤を溶剤に溶解させることによって電荷輸送層用塗布液を得る。
【０１５０】
電荷発生層や電荷輸送層用の結着樹脂としては、熱可塑性樹脂や硬化性樹脂が挙げられる。具体的には、以下の樹脂が例示できる。
フェノキシ樹脂，ポリアクリルアミド，ポリビニルブチラール，ポリアリレート，ポリスルホン，ポリアミド，アクリル樹脂，アクリロニトリル樹脂，メタクリル樹脂，塩化ビニル樹脂，酢酸ビニル樹脂，フェノール樹脂，エポキシ樹脂，ポリエステル，アルキド樹脂，ポリカーボネート，ポリウレタン，またはこれらの樹脂の繰り返し構造単位のうち２つ以上を含む共重合体（例えばスチレン−ブタジエンコポリマー，スチレン−アクリロニトリルコポリマー，スチレン−マレイン酸コポリマーなど）
また、感光層には、ポリ−Ｎ−ビニルカルバゾール、ポリビニルアントラセン、ポリビニルピレンなどの有機光導電性ポリマーを用いることができる。
【０１５１】
有機光導電性物質である電荷発生物質や電荷輸送物質は、一般的に、紫外線、オゾン、汚れ（オイルなど）、金属などに弱いため、感光層を保護することを目的として、感光層上に保護層を設け、これを電子写真感光体の表面層としてもよい。
【０１５２】
保護層は、結着樹脂ならびに本発明用のポリシロキサンおよび本発明用のシロキサン鎖含有潤滑剤を溶剤に溶解させて得られた保護層用塗布液を塗布し、これを乾燥させることによって形成することができる。保護層の膜厚は０．１μｍ以上２０．０μｍ以下であることが好ましい。
【０１５３】
保護層用の結着樹脂としては、上記の電荷発生層や電荷輸送層用の結着樹脂と同様のものが挙げられる。また、保護層の結着樹脂として縮合系モノマーや不飽和基をもつラジカル重合系モノマーから得られる樹脂を用いる場合は、保護層用塗布液を塗布した後、熱や紫外線などのエネルギー光を当てて硬化させることによって保護層を形成してもよい。
【０１５４】
また、保護層は電荷輸送層よりも薄膜にすることが可能であるため、上記ジオルガノポリシロキサンの量を増加させることが可能である。
【０１５５】
本発明の電子写真感光体の表面層には、必要に応じて、金属、導電性金属酸化物などの導電性粒子や電荷輸送物質をさらに含有させてもよい。
【０１５６】
上記各層を形成する際、塗布液を塗布する方法としては、浸漬塗布法、スプレー塗布法、スピナー塗布法、ブレード塗布法、ロール塗布法などが挙げられる。
【０１５７】
次に、本発明における重量平均分子量（Ｍｗ）の測定方法について説明する。
【０１５８】
重量平均分子量の測定は常法に従い、ゲルパーミエーションクロマトグラフィー（ＧＰＣ）装置（商品名：ＨＬＣ８１２０ＧＰＣ、東ソー（株）製）を用いて行った。
【０１５９】
測定対象試料をＴＨＦ中に入れ、数時間放置した後十分に振盪してＴＨＦとよく混ぜ（測定対象試料の合一体がなくなるまで）、さらに１２時間以上静置した。その後、サンプル処理フィルター（商品名：マイショリディスクＨ−２５−５、東ソー（株）製、ポアサイズ０．４５〜０．５μｍ）を通過させたものをＧＰＣ用試料とした。測定対象試料の濃度が０．５〜５ｍｇ／ｍｌとなるように調製した。
【０１６０】
調製したＧＰＣ用試料を用いて、以下の方法で測定対象試料の重量平均分子量を測定した。
【０１６１】
４０℃のヒートチャンバー中でカラムを安定化させ、この温度におけるカラムに、溶媒としてＴＨＦを毎分１ｍｌの流速で流し、上記ＧＰＣ用試料を１０μｌ注入して測定した。
【０１６２】
測定対象試料の分子量測定にあたっては、測定対象試料が有する分子量分布を、数種の単分散ポリスチレン標準試料により作成された検量線の対数値とカウント数との関係から算出した。
【０１６３】
検量線作成用の標準ポリスチレン試料としては、東ソー（株）製の分子量が１０２〜１０７の標準ポリスチレン試料を１０点用いた。
【０１６４】
検出器としては、ＲＩ（屈折率）検出器を用いた。
【０１６５】
カラムとしては、東ソー（株）製のＴＳＫｇｅｌを用いた。
【０１６６】
なお、粘度平均分子量（Ｍｖ）も重量平均分子量（Ｍｗ）と同様にして測定することができる。
【０１６７】
次に、本発明のプロセスカートリッジを備えた電子写真装置の概略構成の一例を図１に示す。
【０１６８】
図１において、１はドラム状の電子写真感光体であり、軸２を中心に矢印方向に所定の周速度で回転駆動される。
【０１６９】
回転駆動される電子写真感光体１の周面は、帯電手段３により、正または負の所定電位に均一に帯電され、次いで、スリット露光やレーザービーム走査露光などの露光手段（不図示）から出力される露光光（画像露光光）４を受ける。こうして電子写真感光体１の周面に、目的の画像に対応した静電潜像が順次形成されていく。帯電手段３に印加する電圧は、直流電圧のみであってもよいし、交流電圧を重畳した直流電圧であってもよい。
【０１７０】
電子写真感光体１の周面に形成された静電潜像は、現像手段５のトナーにより現像されてトナー画像となる。次いで、電子写真感光体１の周面に形成担持されているトナー画像が、転写手段（転写ローラー）６からの転写バイアスによって、転写材（紙など）Ｐに順次転写されていく。なお、転写材Ｐは、電子写真感光体１の回転と同期して、転写材供給手段（不図示）から取り出され、電子写真感光体１と転写手段６との間（当接部）に給送されてくる。
【０１７１】
トナー画像の転写を受けた転写材Ｐは、電子写真感光体１の周面から分離されて定着手段８へ導入されて像定着を受けることにより画像形成物（プリント、コピー）として装置外へプリントアウトされる。
【０１７２】
トナー像転写後の電子写真感光体１の表面は、クリーニング手段（図１ではクリーニングブレードを有している）７によって転写残トナーの除去を受けて清浄面化される。クリーニング性向上の観点からは、電子写真感光体に対するクリーニングブレードの線圧は７ｇ／ｃｍ以上であることが好ましく、１０ｇ／ｃｍ以上であることがより好ましい。清浄面化された後、電子写真感光体１の表面はさらに前露光手段（不図示）からの前露光光１１により除電処理され、繰り返し画像形成に使用される。なお、図１に示すように、帯電手段３が帯電ローラーなどを用いた接触帯電手段である場合は、前露光は必ずしも必要ではない。
【０１７３】
電子写真感光体１、帯電手段３、現像手段５、転写手段６およびクリーニング手段７などの構成要素のうち、複数のものを容器に納めてプロセスカートリッジとして一体に結合して構成し、これを電子写真装置本体に対して着脱自在に構成してもよい。図１では、電子写真感光体１と、接触帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【実施例】
【０１７４】
以下に、具体的な実施例を挙げて本発明をさらに詳細に説明する。ただし、本発明はこれらに限定されるものではない。なお、実施例中の「部」は「質量部」を意味する。また、実施例で用いたポリアリレートのフタル酸骨格のテレ／イソ比（テレフタル酸骨格／イソフタル酸骨格）はすべて５０／５０である。
【０１７５】
〈実施例１〉
長さ２６０．５ｍｍ、直径３０ｍｍ、厚み０．７ｍｍ、最大表面粗さ５．０μｍ、平均表面粗さ１．０μｍのアルミニウムシリンダー（ＪＩＳＡ  ３００３アルミニウムの合金）を支持体とした。
【０１７６】
下記材料からなる混合液を２０時間ボールミルで分散処理することによって導電層用塗布液を調製した。
【０１７７】
酸化スズの被覆層を有する硫酸バリウム粒子からなる粉体（商品名：パストランＰＣ１、三井金属鉱業（株）製）６０部
・酸化チタン（商品名：ＴＩＴＡＮＩＸ  ＪＲ、テイカ（株）製）６０部
・レゾール型フェノール樹脂（商品名：フェノライトＪ−３２５、大日本インキ化学工業（株）製、固形分７０％）７０部
・シリコーンオイル（商品名：ＳＨ２８ＰＡ、東レシリコーン（株）製）１０部
・シリコーン樹脂（商品名：トスパール１２０、東芝シリコーン（株）製）１０部
・２−メトキシ−１−プロパノール６０部
・メタノール６０部
この導電層用塗布液を支持体上に浸漬塗布し、３０分間１４０℃の加熱によりこれを硬化させることによって、膜厚が１２μｍの導電層を形成した。
【０１７８】
次に、下記材料をメタノール４００部／ｎ−ブタノール２００部の混合溶剤に溶解させることによって中間層用塗布液を調製した。
【０１７９】
・共重合ナイロン樹脂（商品名：アミランＣＭ８０００、東レ（株）製）１０部
・メトキシメチル化６ナイロン樹脂（商品名：トレジンＥＦ−３０Ｔ、帝国化学（株）製）３０部
この中間層用塗布液を導電層の上に浸漬塗布し、１０分間９０℃で乾燥させることによって、膜厚が０．６μｍの中間層（バリア層）を形成した。
【０１８０】
次に、下記材料をシクロヘキサノン２５０部に添加し、直径１ｍｍのガラスビーズを用いたサンドミルで１時間分散処理を行い、これに２５０部の酢酸エチルを加えて希釈することによって電荷発生層用塗布液を調製した。
【０１８１】
・ＣｕＫα特性Ｘ線回折におけるブラッグ角２θ±０．２°の７．５°、９．９°、１６．３°、１８．６°、２５．１°および２８．３°にピークを有する結晶形のヒドロキシガリウムフタロシアニン（電荷発生物質）１０部
・ポリビニルブチラール（商品名：エスレックＢＸ−１、積水化学工業社製）５部
この電荷発生層用塗布液を中間層上に浸漬塗布し、これを１０分間１００℃で乾燥させることによって、膜厚が０．２μｍの電荷発生層を形成した。
【０１８２】
次に、下記材料をクロロベンゼン３５０部に溶解させることによって電荷輸送層用塗布液を調製した。
【０１８３】
・下記式で示される構造を有する化合物（電荷輸送物質）４０．０部
【０１８４】
【化３３】
0004455493.tif 000038
【０１８５】
・下記式で示される繰り返し構造単位を有するポリアリレート（粘度平均分子量（Ｍｖ）：１０５０００）（結着樹脂）５０．０部
【０１８６】
【化３４】
0004455493.tif 000039
【０１８７】
・上記化合物（Ｄ２）（離型剤）９．０部
・上記化合物（Ａ２）（潤滑剤）４．５部
この電荷輸送層用塗布液を電荷発生層上に浸漬塗布し、１時間１２０℃で乾燥させることによって、膜厚２０μｍの電荷輸送層を形成した。
【０１８８】
このようにして電荷輸送層が表面層である電子写真感光体を作製した。
【０１８９】
次に、作製した電子写真感光体を、概略図１に示す構成のレーザービームプリンター（商品名：レーザージェット４６００、ヒューレットパッカード社製）用のプロセスカートリッジに装着し、これを該レーザービームプリンターに搭載し、評価を行った。このレーザービームプリンターは、プロセススピードを１９０ｍｍ／ｓに改造したものであり、明部電位は−４００Ｖ、明部電位は−１７０Ｖ、現像バイアスは−３５０Ｖ（直流電圧のみ）になるよう設定変更した。
【０１９０】
評価は以下のとおりに行った。
【０１９１】
・初期評価
低温低湿（５℃／１０ＲＨ％）環境下で初期出力画像の評価を行った。具体的には、まず、Ａ４サイズ紙全面にベタ黒画像を形成したものを出力し、次いでＡ４サイズ紙全面にハーフトーン画像（１ドットを桂馬パターンで印字）を形成したものを出力した。そして、最後にＡ４サイズ紙全面にベタ白画像を形成したものを出力し、そのベタ白画像についてクリーニング不良の有無を目視で確認した。また、電子写真感光体の表面を顕微鏡観察し、すり抜けたトナーの有無も確認した。結果を表４に示す。
【０１９２】
・耐久後評価
初期評価後、低温低湿（５℃／１０ＲＨ％）環境下で耐久試験を行った。具体的には、Ａ４サイズ紙に面積比率４％の文字パターンで１００００枚の連続画像出力を行った後、初期評価と同様の方法によって評価を行った。結果を表４に示す。
【０１９３】
表４中のクリーニング不良の評価は、以下のとおりである。
Ａ：出力画像にクリーニング不良起因の画像欠陥はなく、電子写真感光体の表面にもトナーのすり抜けは観測されなかった。
Ｂ：電子写真感光体の表面でトナーのすり抜けがわずかに観察されるものの、クリーニング不良起因の画像欠陥は見られなかった。
Ｃ：電子写真感光体の表面でトナーのすり抜けが観察され、クリーニング不良起因の画像欠陥が見られた。
【０１９４】
また、別途上記と同様のプロセスカートリッジを用意し、クリーニングブレードにあらかじめ塗布してある潤滑剤を拭き取った後、上記と同様にして作製した電子写真感光体を装着した。このプロセスカートリッジを空回転用に改造したレーザービームプリンターに装着して空回転させ、ブレードの反転（捲れ）の有無を調べた。結果を表４に示す。
【０１９５】
〈実施例２乃至１６〉
電荷輸送層に用いた離型剤および潤滑剤の種類および使用量を表４に示すとおりにした以外は、実施例１と同様にして電子写真感光体を作製し、評価を行った。
【０１９６】
上記化合物（Ｄ２）の使用量を９．０部から１３．５部に変更した以外は、実施例１と同様にして電子写真感光体を作製し、評価を行った。結果を表４に示す。
【０１９７】
〈比較例１〉
実施例３において、上記化合物（Ｂ７）２．３部を用いなかった以外は、実施例３と同様にして電子写真感光体を作製し、評価を行った。結果を表４に示す。
【０１９８】
〈比較例２〉
実施例１において、上記化合物（Ｄ２）９．０部を用いなかった以外は、実施例１と同様にして電子写真感光体を作製し、評価を行った。結果を表４に示す。
【０１９９】
〈比較例３〉
実施例３において、上記化合物（Ｄ４）９．０部を用いなかった以外は、実施例３と同様にして電子写真感光体を作製し、評価を行った。結果を表４に示す。
【０２００】
〈比較例４〉
実施例４において、上記化合物（Ｄ４）９．０部を用いなかった以外は、実施例４と同様にして電子写真感光体を作製し、評価を行った。結果を表４に示す。
【０２０１】
〈比較例５〉
構造単位αのＢ１１の部位が−（ＣＨ２）３（ＣＦ２）６ＣＦ３基である以外は上記化合物（Ｄ３）と同様の構造の比較ポリシロキサン（ＣＰ）を用意した。
【０２０２】
実施例１において、上記化合物（Ｄ２）９．０部を比較ポリシロキサン（ＣＰ）９．０部に変更した以外は、実施例１と同様にして電子写真感光体を作製し、評価を行った。結果を表４に示す。
【０２０３】
〈比較例６〉
実施例３において、上記化合物（Ｄ４）９．０部を比較ポリシロキサン（ＣＰ）９．０部に変更した以外は、実施例３と同様にして電子写真感光体を作製し、評価を行った。結果を表４に示す。
【０２０４】
〈比較例７〉
実施例４において、上記化合物（Ｄ４）９．０部を比較ポリシロキサン（ＣＰ）９．０部に変更した以外は、実施例４と同様にして電子写真感光体を作製し、評価を行った。結果を表４に示す。
【０２０５】
【表４】
0004455493.tif 000040
【図面の簡単な説明】
【０２０６】
【図１】本発明のプロセスカートリッジを備えた電子写真装置の概略構成の一例を示す図である。
【符号の説明】
【０２０７】
１  電子写真感光体
２  軸
３  帯電手段（一次帯電手段）
４  露光光（画像露光光）
５  現像手段
６  転写手段（転写ローラー）
７  クリーニング手段（クリーニングブレード）
８  定着手段
９  プロセスカートリッジ
１０  案内手段
１１  前露光光
Ｐ  転写材（紙など）
【図１】
0004455493.tif 000052